(57)【要約】【課題】従来よりも高い撥水性及び撥油性を発揮できる微粒子を提供する。【解決手段】金属酸化物系微粒子の表面が１）フッ素含有化合物及び２）それが金属酸化物系微粒子の酸化皮膜の水酸基とシロキサン結合してなるフッ素含有基の少なくとも１種で被覆されている複合粒子であって、（１）前記フッ素含有化合物が、パーフルオロポリエーテルからなる主鎖の少なくとも一方の末端側に［−Ｓｉ（ＯＲ）３］（但し、３つのＲは、互いに同一又は異なって、水素又は炭素数１〜１０のアルキル基を示す。）で示される官能基を含む化合物であり、（２）前記金属酸化物系微粒子の単位表面積当たりのフッ素含有量が０．１ｍｇ／ｍ２〜１．０ｇ／ｍ２である、ことを特徴とするフッ素含有複合粒子に係る。【選択図】図１
2020117670.tif 000002
【特許請求の範囲】
【請求項１】
金属酸化物系微粒子の表面が１）フッ素含有化合物及び２）当該フッ素含有化合物が金属酸化物系微粒子表面の水酸基と結合してなるフッ素含有基の少なくとも１種で被覆されている複合粒子であって、
（１）前記フッ素含有化合物が、パーフルオロポリエーテルからなる主鎖の少なくとも一方の末端側に［−Ｓｉ（ＯＲ）３］（但し、３つのＲは、互いに同一又は異なって、水素又は炭素数１〜１０のアルキル基を示す。）で示される官能基を含む化合物であり、
（２）前記金属酸化物系微粒子の単位表面積当たりのフッ素被覆量が０．１ｍｇ／ｍ２〜１．０ｇ／ｍ２である、
ことを特徴とするフッ素含有複合粒子。
【請求項２】
前記金属酸化物系粒子が、鉄（Ｆｅ）、チタン（Ｔｉ）、アルミニウム（Ａｌ）、カルシウム（Ｃａ）、ジルコニウム（Ｚｒ）及びマグネシウム（Ｍｇ）の少なくとも１種を含有する酸化物を含むことを特徴とする請求項１に記載のフッ素含有複合粒子。
【請求項３】
平均一次粒子径が３〜５００ｎｍである、請求項１又は２に記載のフッ素含有複合粒子。
【請求項４】
前記フッ素含有化合物の一方の端部側の官能基が前記金属酸化物粒子と結合しており、他端の官能基は、別の前記フッ素含有化合物の分子と結合している、請求項１〜３のいずれかに記載のフッ素含有複合粒子。
【請求項５】
前記フッ素含有基が−Ｏ−Ｓｉ（ＯＲ）２−（ＣＨ２）ｋ−ＮＨＣ（＝Ｏ）−ＣＦ２−Ｏ−（ＣＦ２Ｏ）ｐ−（ＣＦ２ＣＦ２Ｏ）ｑ−ＣＦ２−Ｃ（＝Ｏ）ＮＨ−（ＣＨ２）ｋ−Ｓｉ（ＯＲ）３（但し、Ｒは互いに同一又は異なって炭素数１〜４のアルキル基を示し、ｐ及びｑは合計が７以上となる０以上の整数を示し、ｋは１〜５の整数を示す。）で示されるフッ素含有基を含む、請求項１〜４のいずれかに記載のフッ素含有複合粒子。
【発明の詳細な説明】
【技術分野】
【０００１】
本発明は、新規なフッ素含有複合粒子に関し、特に付着防止性（撥水性・撥油性）を有する複合粒子に関する。
【背景技術】
【０００２】
近年において、防汚性、固液界面の摩擦抵抗の軽減等の観点から、撥水性又は撥油性を発現する材料が注目されている。例えば、特許文献１には、ポリフルオロアルキルメタアクリレ−ト樹脂を含む樹脂層を表面に備える金属酸化物複合粒子を備える塗膜が開示されている。
【先行技術文献】
【特許文献】
【０００３】
【特許文献１】特開２０１４−８０４６５号公報
【発明の概要】
【発明が解決しようとする課題】
【０００４】
しかしながら、特許文献１の技術のような従来技術では水又はほとんどの油に対して高い撥水性及び撥油性が得られるものの、例えばオレイン酸等の脂肪酸に対しては満足できる撥油性（疎油性）を得ることができない。また、例えばヘキサデカンのように表面エネルギーが低い油に対しても高い撥油性（疎油性）を得ることができない。従って、これらの点において、さらなる改良の余地がある。
【０００５】
よって、本発明の主な目的は、従来技術よりも高い撥水性及び撥油性を発揮できる微粒子を提供することにある。
【課題を解決するための手段】
【０００６】
本発明者は、従来技術の問題点に鑑みて鋭意研究を重ねた結果、特定の粒子構造を採用することにより上記目的を達成できることを見出し、本発明を完成するに至った。
【０００７】
すなわち、本発明は、下記のフッ素含有複合粒子に係る。
１．金属酸化物系微粒子の表面が１）フッ素含有化合物及び２）当該フッ素含有化合物が金属酸化物系微粒子表面の水酸基と結合してなるフッ素含有基の少なくとも１種で被覆されている複合粒子であって、
（１）前記フッ素含有化合物が、パーフルオロポリエーテルからなる主鎖の少なくとも一方の末端側に［−Ｓｉ（ＯＲ）３］（但し、３つのＲは、互いに同一又は異なって、水素又は炭素数１〜１０のアルキル基を示す。）で示される官能基を含む化合物であり、
（２）前記金属酸化物系微粒子の単位表面積当たりのフッ素被覆量が０．１ｍｇ／ｍ２〜１．０ｇ／ｍ２である、
ことを特徴とするフッ素含有複合粒子。
２．  前記フッ素含有化合物の数平均分子量が５００〜２５００である、前記項１記載のフッ素含有複合粒子。
３．  平均一次粒子径が３〜５００μｍである、前記項１又は２のいずれか記載のフッ素含有複合粒子。
４．  前記フッ素含有化合物の一方の端部側の官能基と前記金属酸化物系微粒子とが結合している側とは他端の官能基は、別のパーフルオロポリエーテルを主鎖とするポリマーの［−Ｓｉ（ＯＲ）３］（但し、３つのＲは、互いに同一又は異なって、水素又は炭素数１〜１０のアルキル基を示す。）で示される官能基と結合している、前記項１〜３いずれか記載のフッ素含有複合粒子。
５．  前記フッ素含有基が−Ｏ−Ｓｉ（ＯＲ）２−（ＣＨ２）ｋ−ＮＨＣ（＝Ｏ）−ＣＦ２−Ｏ−（ＣＦ２Ｏ）ｐ−（ＣＦ２ＣＦ２Ｏ）ｑ−ＣＦ２−Ｃ（＝Ｏ）ＮＨ−（ＣＨ２）ｋ−Ｓｉ（ＯＲ）３（但し、Ｒは互いに同一又は異なって炭素数１〜４のアルキル基を示し、ｐ及びｑは合計が７以上となる０以上の整数を示し、ｋは１〜５の整数を示す。）で示されるフッ素含有基を含む、前記項１〜４のいずれかに記載のフッ素含有複合粒子。
【発明の効果】
【０００８】
本発明によれば、従来技術よりも高い撥水性及び撥油性を発揮できる微粒子を提供することができる。特に、本発明のフッ素含有複合粒子は、脂肪酸に対しても高い撥油性を発揮することができる。従って、例えば炭素数１５以上の常温で液体の高級脂肪酸（特にパルミチン酸，ステアリン酸，オレイン酸，リノール酸，リノレン酸等）に対しても高い撥油性（防汚性）を得ることができる。加えて、例えば炭素数１５以上の常温で液状の炭化水素化合物（特にヘキサデカン等）に対しても比較的高い撥油性を得ることができる。
【０００９】
このため、本発明のフッ素含有複合粒子は、付着防止効果（撥水性・撥油性）が要求される製品、部材、部品等に好適に適用することができる。
【図面の簡単な説明】
【００１０】
【図１】図１（ａ）は、本発明のフッ素含有複合粒子からなる塗膜を基材に積層してなる積層体の模式図である。図１（ｂ）は、本発明のフッ素含有複合粒子の構造の模式図を示す。
【図２】図２は、試験例において滑落角を測定するために用いた装置の概略図である。図２（ａ）は、ガラス製板をジャッキアップする前の状態を示す。図２（ｂ）は、ガラス製板をジャッキアップした状態を示す。
【発明を実施するための形態】
【００１１】
１．フッ素含有複合粒子  
本発明のフッ素含有複合粒子（本発明粒子）は、金属酸化物系微粒子の表面が１）フッ素含有化合物及び２）当該フッ素含有化合物が金属酸化物系微粒子表面の水酸基と結合してなるフッ素含有基の少なくとも１種で被覆されている複合粒子であって、
（１）前記フッ素含有化合物が、パーフルオロポリエーテルからなる主鎖の少なくとも一方の末端側に［−Ｓｉ（ＯＲ）３］（但し、３つのＲは、互いに同一又は異なって、水素又は炭素数１〜１０のアルキル基を示す。）で示される官能基（以下「官能基Ａ」ともいう。）を含む化合物であり、
（２）前記金属酸化物系微粒子の単位表面積当たりのフッ素被覆量が０．１ｍｇ／ｍ２〜１．０ｇ／ｍ２である、
ことを特徴とする。
【００１２】
本発明粒子の模式図を図１（ｂ）に示す。本発明粒子２６は、金属酸化物系微粒子２７をコア粒子として、その表面の一部又は全部がフッ素含有化合物（又はフッ素含有基）２８で被覆された構造を有している。すなわち、フッ素含有化合物（又はフッ素含有基）２８を含む被覆層がコア粒子表面に形成されている。フッ素含有化合物としては、パーフルオロポリエーテルを主鎖とするポリマー（特に直鎖状ポリマー）を好適に使用することができる。本発明では、フッ素含有化合物２８が反応することなく（すなわち、官能基Ａを保持したまま）、金属酸化物系微粒子表面上に存在していても良いが、特に官能基Ａが金属酸化物系微粒子の表面にある酸化皮膜の水酸基又他の官能基（特にＮＨ２基等の親水基）と化学的な結合（例えば水素結合、シロキサン結合等の化学結合）を形成した結果として、フッ素含有基（フッ素含有有機基）として存在していることが好ましい。フッ素含有基という形態で金属酸化物系微粒子と化学的に結合することによって、フッ素含有化合物がフッ素含有基としてよりいっそう強固に金属酸化物系微粒子表面に固定することが可能となる。
【００１３】
金属酸化物系微粒子
金属酸化物系微粒子は、金属酸化物単独からなる粒子のほか、金属酸化物と他の成分とを含む粒子であっても良い。金属酸化物としては、特に限定されないが、例えば遷移金属（Ｆｅ、Ｎｉ、Ｃｏ、Ｔｉ、Ｚｒ等）の酸化物、遷移金属以外の金属（Ａｌ、Ｇａ等）の酸化物、アルカリ土類金属（Ｃａ、Ｍｇ等）の酸化物のほか、いわゆる半金属（ケイ素等）の酸化物を好適に用いることができる。酸化物としては、１種の金属元素を含む酸化物のほか、２種以上の金属元素を含む複合酸化物（混合酸化物）も包含される。本発明では、金属酸化物系微粒子は、金属酸化物を５０質量％以上含む微粒子が好ましく、特に金属酸化物を９９質量％以上含む微粒子であることが好ましい。なお、金属酸化物系微粒子は、ケイ素は、含んでいても良いし、含まれていなくても良い。従って、例えばケイ素を含まない金属酸化物系微粒子も用いることができる。
【００１４】
金属酸化物系微粒子が他の成分を含む場合、当該他の成分としては、例えば水和水、水酸化物等の不可避不純物のほか、例えばナトリウム（Ｎａ）カリウム（Ｋ）等のアルカリ金属元素、炭酸、リン酸、硫酸、ホウ酸等の多塩基酸の不溶性塩等が挙げられる。
【００１５】
金属酸化物系微粒子は、金属酸化物系微粒子（例えば疎水性微粒子）を表面処理することにより親水化したものであっても良い。従って、その表面処理によって付与される化合物（又は官能基）及び／又はその被膜が当該粒子中に含まれていても良い。従って、本発明では、金属酸化物系微粒子として、疎水性金属酸化物系微粒子、親水性金属酸化物系微粒子又はその混合物を用いることができる。
【００１６】
本発明では、金属酸化物系微粒子として、その表面に水酸基を有する親水性金属酸化物系微粒子を好適に用いることができる。金属酸化物系微粒子の表面にＯＨ基を備えることにより、官能基Ａが金属酸化物系微粒子表面のＯＨ基と脱水縮合反応により化学結合（例えば［−Ｓｉ−Ｏ−Ｍ］（但し、Ｍは金属酸化物系微粒子に含まれる金属種））を形成し、金属酸化物系微粒子表面にフッ素含有化合物を強固に固定させることができる。
【００１７】
また、疎水性金属酸化物系微粒子等を用いる場合であっても、疎水性金属酸化物系微粒子に予め親水性処理を施して金属酸化物系微粒子表面に水酸基等を付与することによって、親水性金属酸化物系微粒子を用いる場合と同様、フッ素含有化合物を金属酸化物系微粒子表面に固定することが可能となる。
【００１８】
金属酸化物系微粒子の平均一次粒径は、限定的ではないが、通常３〜５００ｎｍであり、特に１０〜３００ｎｍであることが望ましい。かかる粒子径の範囲内に設定することによって、より優れた撥水性及び撥油性を得ることができる。
【００１９】
なお、本発明において、粒子の平均一次粒径の測定は、透過型電子顕微鏡又は走査型電子顕微鏡を用いて実施することができる。より具体的には、平均一次粒子径は、透過型電子顕微鏡又は走査型電子顕微鏡で撮影し、その写真上で２００個以上の粒子の直径を測定し、その算術平均値を算出することによって求めることができる。
【００２０】
金属酸化物系微粒子の比表面積は、特に限定されないが、通常は４００ｍ２／ｇ以下であることが好ましく、特に１０〜３８０ｍ２／ｇであることが好ましい。比表面積が４００ｍ２／ｇを超えると、後述するフッ素含有化合物及び／又はフッ素含有基を均一に被覆することが困難になり、歩留まりが低下するおそれがある。なお、比表面積は、Ｍａｃｓｏｒｂ（マウンテック製）を用いてＢＥＴ１点法により求めることができる。吸着ガスは、窒素３０体積％・ヘリウム７０体積％のガスを用い、試料の前処理として１００℃で１０分間、吸着ガスの流通を行った後、試料が入ったセルを液体窒素で冷却し、吸着完了後室温まで昇温し、脱離した窒素量から試料の表面積を求め、試料の質量で除して比表面積を求めることができる。
【００２１】
金属酸化物系微粒子の形状は、粒子状（粉末状）であれば特に限定されず、例えば球状、棒状、針状、板状、不定形状、鱗片状、紡錘状等の任意の形状を採用することができる。特に、金属酸化物系微粒子は、水又は油との接触面積を最小化するために真球に近い球状（略球状）であることが好ましい。
【００２２】
これらの金属酸化物系微粒子そのものは、公知又は市販のものを使用することができる。また、公知の製造方法によって合成することも可能である。従って、例えば高温燃焼噴霧により作製される金属酸化物系微粒子、ゾルゲル法により作製される金属酸化物系微粒子等も好適に用いることができる。市販品としては、例えば製品名「ＴＥＣＮＡＰＯＷ−ＦＥ２Ｏ３」（「ＴＥＣＮＡＰＯＷ」は登録商標。以下同じ）、「ＴＥＣＮＡＰＯＷ−ＣＥＯ２」、「ＴＥＣＮＡＰＯＷ−ＡＬ２Ｏ３」、「ＴＥＣＮＡＰＯＷ−ＴＩＯ２」、「ＴＥＣＮＡＰＯＷ−ＺＮＯ」、「ＴＥＣＮＡＰＯＷ−ＺＲＯ２」（以上、ＴＥＣＮＡＮ社製）のほか、「ＡＥＲＯＸＩＤＥ  ＡｌｕＣ」「ＡＥＲＯＸＩＤＥ  Ｐ２５」（日本アエロジル（株））等が挙げられる。微粒子としてシリカ微粒子も挙げられるが、上記の金属酸化物は、シリカ微粒子と比較して、例えば次のような特性を有するという点で有利である。「ＴＥＣＮＡＰＯＷ−ＦＥ２Ｏ３」は磁性を有する。「ＴＥＣＮＡＰＯＷ−ＡＬ２Ｏ３」、「ＴＥＣＮＡＰＯＷ−ＴＩＯ２」「ＡＥＲＯＸＩＤＥ  ＡｌｕＣ」「ＡＥＲＯＸＩＤＥ  Ｐ２５」は耐アルカリ性等を有しており、耐薬品性に優れる。「ＴＥＣＮＡＰＯＷ−ＺＲＯ２」は高い硬度を発揮できる。
【００２３】
フッ素含有化合物
金属酸化物系微粒子の表面に存在するフッ素含有化合物は、パーフルオロポリエーテルからなる主鎖の少なくとも一方の末端側に［−Ｓｉ（ＯＲ）３］（但し、Ｒは、互いに同一又は異なって、水素又は炭素数１〜１０のアルキル基を示す。）で示される官能基を含む化合物である。このような化合物自体は、公知又は市販のものを使用することができる。また、公知の製造方法により調製されたものを使用することもできる。
【００２４】
本発明では、上記のようにパーフルオロポリエーテルを主鎖とするポリマーを用いることができる。このようなパーフルオロポリエーテルを主鎖とするポリマーを用いることで、環境汚染が懸念されるＣ８フルオロテロマー（Ｃ８テロマー）様の構造を含むことなく、Ｃ８相当以上の鎖長を確保できるため、高い撥水性及び撥油性を得ることができる。
【００２５】
本発明で用いられるフッ素含有化合物として、より具体的には下記一般式（１）：
Ｘ−ＣＦ２−Ｏ−（ＣｎＦ２ｎＯ）ｍ−ＣＦ２−Ｘ          ・・・（１）
で示される化合物を好適に用いることができる。
【００２６】
上記一般式におけるＸは、アルコキシシラン官能基［−Ｓｉ（ＯＲ）３］を含む末端部分であり、官能基Ａを有するパーフルオロポリエーテルをパーフルオロポリエーテルシランと呼称することもできる。
【００２７】
また、上記一般式におけるｎ及びｍは、それぞれが独立した自然数であり、その値は特に限定されない。特に、ｎは、１以上７以下であることが好ましい。ｍは、７以上１００以下であることが好ましい。このような範囲内に設定することにより、金属酸化物系微粒子の表面に上記フッ素含有化合物が被覆された微粒子が、高い撥水性及び撥油性を発現することができる。
【００２８】
フッ素含有化合物における官能基Ａは、上記のように、［−Ｓｉ（ＯＲ）３］（但し、３つのＲは、互いに同一又は異なって、水素又は炭素数１〜１０のアルキル基を示す。）で表される官能基である。
【００２９】
特に、Ｒがアルキル基である場合は、炭素数１〜１０のアルキル基（特に直鎖状アルキル基）であることが好ましく、特に炭素数１〜４のアルキル基であることがより好ましい。このようなアルキル基としては、例えばメチル基、エチル基、プロピル基、ブチル基等が挙げられる。
【００３０】
また、官能基Ａの３つのＲの全てが異なっていても良いし、一部又は全部が同一であっても良い。官能基中の３つのＯＲ基の少なくとも１つが金属酸化物系微粒子の水酸基と結合していると、フッ素含有基となって金属酸化物系微粒子と強固に結びつくことができる。さらに好ましくは、上記官能基の２つ又は３つ全てのＯＲ基が金属酸化物系微粒子に結合していると、さらに強く固定化できる。
【００３１】
特に、上記一般式におけるＸは、官能基Ａを含んでいれば良い。従って、すべてのＸが官能基Ａであっても良いし、本発明の効果を妨げない範囲内でＸの一部が他の官能基であっても良い。
【００３２】
さらに、官能基Ａは、パーフルオロポリエーテルからなる主鎖［−ＣＦ２−Ｏ−（ＣＦ２Ｏ）ｐ−（ＣＦ２ＣＦ２Ｏ）ｑ−ＣＦ２−］に直接結合していても良いし、リンカー部を介して結合していても良い。リンカー部は、特に上述のパーフルオロポリエーテルの一般式におけるＣＦ２と官能基Ａとを連結するものである。このようなリンカー部としては、特に限定されず、例えばオキシアルキレン基［−Ｏ−Ｒ１−Ｏ−］（Ｒ１はアルキレン基を示す。）、エーテル結合［−Ｏ−］、エステル結合［−Ｃ（＝Ｏ）Ｏ−］、アミド結合［−ＣＯＮＨ−］、ウレタン結合［−ＣＯＨＮ−Ｏ−］等が挙げられる。
【００３３】
本発明では、特に合成が容易であること等の理由から、リンカー部はアミド結合（−ＣＯＮＨ−）を含むことが好ましい。さらには、リンカー部として−Ｃ（＝Ｏ）ＮＨ−（ＣＨ２）ｋ−を含むことがより好ましい。上述のパーフルオロポリエーテルの一般式におけるＸとしては、例えば−Ｃ（＝Ｏ）ＮＨ−（ＣＨ２）ｋ−Ｓｉ（ＯＲ）３であることが好ましい。
【００３４】
従って、好適なパーフルオロポリエーテルを主鎖とするポリマーとしては、下記一般式（２）：
（ＲＯ）３Ｓｉ−（ＣＨ２）ｋ−ＮＨＣ（＝Ｏ）−ＣＦ２−Ｏ−（ＣＦ２Ｏ）ｐ−（ＣＦ２ＣＦ２Ｏ）ｑ−ＣＦ２−Ｃ（＝Ｏ）ＮＨ−（ＣＨ２）ｋ−Ｓｉ（ＯＲ）３・・・（２）
で示されるフッ素含有化合物が挙げられる。ここで、ｋ、ｐ及びｑはそれぞれ独立した自然数である。ｋの値は１〜６であることが好ましく、特に２〜３であることがより好ましい。ｋの値が６を超えると、フッ素含有化合物を金属酸化物系微粒子表面へ被覆しにくくなる。また、ｐ及びｑは合計が７以上となる０以上の整数を示す。従って、例えばｐ＋ｑが１０〜２０であるものも採用できる。ｐとｑの和は、一般式Ｘ−ＣＦ２−Ｏ−（ＣｎＦ２ｎＯ）ｍ−ＣＦ２−Ｘにおけるｍに相当する。また、（ＣＦ２Ｏ）及び（ＣＦ２ＣＦ２Ｏ）は、前記一般式においてそれぞれｎ＝１及びｎ＝２としたものである。
【００３５】
従って、上記の一般式（２）は、金属酸化物系微粒子表面と化学結合を形成している場合は、フッ素含有基として、例えば−Ｏ−Ｓｉ（ＯＲ）２−（ＣＨ２）ｋ−ＮＨＣ（＝Ｏ）−ＣＦ２−Ｏ−（ＣＦ２Ｏ）ｐ−（ＣＦ２ＣＦ２Ｏ）ｑ−ＣＦ２−Ｃ（＝Ｏ）ＮＨ−（ＣＨ２）ｋ−Ｓｉ（ＯＲ）３（但し、Ｒは互いに同一又は異なって炭素数１〜４のアルキル基を示し、ｐ及びｑは合計が７以上となる０以上の整数を示し、ｋは１〜５の整数を示す。）で示されるフッ素含有基を含むかたちとなり得る。
【００３６】
フッ素含有化合物であるパーフルオロポリエーテルを主鎖とするポリマーの分子量は特に限定されない。例えば、ゲル浸透クロマトグラフィー法で測定した数平均分子量が５００〜５０００が好ましく、特に１０００〜３０００がより好ましく、その中でも１２００〜２５００が最も好ましい。前記数平均分子量が５０００を超えると、当該ポリマーを水溶性有機溶剤に溶解させることが困難になるおそれがある。当該ポリマーが水溶性の有機溶剤に溶解できないと、例えば官能基ＡのＲがアルキル基の場合にはＯＲ基をＯＨ基に置換する加水分解反応が進みづらくなる。ＯＲ基をＯＨ基に置換できないと、後述するように官能基Ａと金属酸化物系微粒子表面のＯＨ基との化学結合の形成が進まず、金属酸化物系微粒子表面に当該ポリマーを強固に結合させて被覆しにくくなる。また、いずれのＯＲ基もＯＨ基に置換できないと、複数の当該ポリマーを官能基Ａどうしで脱水縮合反応が起こりにくくなる結果、ポリマーが長鎖化しにくくなるために撥水性及び撥油性が低下するおそれがある。
【００３７】
被覆層（フッ素含有化合物）の付与量（被覆量）は、通常は金属酸化物系微粒子の単位表面積当たりのフッ素含有量で０．１ｍｇ／ｍ２以上１．０ｇ／ｍ２以下とし、好ましくは１．０ｍｇ／ｍ２以上２．０ｍｇ／ｍ２以下とする。０．１ｍｇ／ｍ２未満では、撥水性及び撥油性が不十分となることがある。また、１．０ｇ／ｍ２を超えると、処理コストが高くなる。
【００３８】
上記フッ素含有量は、本発明粒子の単位質量当たりのフッ素含有量Ｆ（ｇ／ｇ）を金属酸化物系微粒子のＢＥＴ比表面積Ｓ（ｍ２／ｇ）で割った値Ｆ／Ｓ（ｇ／ｍ２）である。ここで、上記フッ素含有量Ｆは、石英管燃焼分解−イオンクロマトグラフィー法により測定した値である。より具体的には、試料を９００〜１０００℃に加熱した石英燃焼管内で燃焼させ、生成するガスを水蒸気蒸留で回収し、その回収液をイオンクロマトグラフにてフッ素イオンとして検出し、定量することにより、総フッ素含有量を求め、これを試料の質量で割ることにより算出することができる。
【００３９】
２．フッ素含有複合粒子の製造方法  
フッ素含有複合粒子の製造方法は特に限定されない。例えば、金属酸化物系微粒子に対して前記フッ素含有化合物を用い、公知のコーティング方法、造粒方法等に従ってフッ素含有化合物を含む被覆層を金属酸化物系微粒子表面に形成すれば良い。特に、金属酸化物系微粒子又はその分散液とフッ素含有化合物（又はその溶液）とを混合する工程（被覆工程）を含む製造方法によって本発明粒子を好適に調製することができる。
【００４０】
金属酸化物系微粒子は、そのまま混合しても良いが、より高い分散性が得られるという点で分散液の形態で混合することが好ましい。すなわち、金属酸化物系微粒子が溶媒に分散した分散液を好適に用いることができる。
【００４１】
この場合の溶媒としては、金属酸化物系微粒子が溶解ないしは変質しない限り、いずれの溶媒も使用することができる。例えば、水のほか、トルエン、キシレン等の芳香族系炭化水素、メチルシクロヘキサン、シクロヘキサン等の脂環式炭化水素系溶剤、酢酸エチル、酢酸ブチル等のエステル系溶剤、メチルエチルケトン、アセトン等のケトン系溶剤、イソプロピルアルコール、変性エタノール等のアルコール系溶剤等の有機溶剤を使用することができる。特に、水、水溶性有機溶剤又はそれらの混合溶媒のいずれかを好適に用いることができる。特に、本発明では、１）水、２）水溶性有機溶剤又は３）水と水溶性有機溶剤との混合溶媒を好適に用いることができる。水溶性有機溶剤としては、例えばメタノール、エタノール、２−プロパノール、プロピレングリコールモノメチルエーテル等のように水と混和する溶剤を好適に用いることができる。
【００４２】
分散液中における金属酸化物系微粒子の含有量は、分散液中における金属酸化物系微粒子の分散性等の見地より通常は１〜５０重量％程度の範囲内で設定すれば良いが、これに制限されない。
【００４３】
また、分散液には、必要に応じて、ｐＨ調整剤を配合することもできる。ｐＨ調整剤としては、酢酸、塩酸等の酸、水酸化ナトリウム、アンモニア等の塩基を用いることができる。これらは加水分解反応の触媒としても機能し得る。
【００４４】
フッ素含有化合物は、溶液の形態で用いることができる。この溶液は、フッ素含有化合物を溶媒に溶解させることにより調製することができる。また、フッ素含有化合物は、前記の分散液の溶媒に溶解させることで溶液とすることもできる。
【００４５】
フッ素含有化合物としては、前記１．で示した化合物を好適に用いることができる。この場合、原料として用いるフッ素含有化合物として、官能基Ａの３つのＲのうちの少なくとも１つが水素（Ｈ）であるフッ素含有化合物を用いることがより好ましい。パーフルオロポリエーテルを主鎖とするポリマーの少なくとも一方の末端側の官能基にＯＨ基が含まれることで、金属酸化物系微粒子表面のＯＨ基と脱水縮合反応により化学結合を形成し、金属酸化物系微粒子表面に当該ポリマーを強固に結合させて被覆することが容易となる。さらに、当該ポリマーの末端部にＯＨ基を有することで、水溶性の有機溶剤を用いずとも金属酸化物系微粒子表面の酸化物のＯＨ基と脱水縮合反応により化学結合（すなわち、フッ素含有基）を形成することができる。
【００４６】
また、原料として用いるフッ素含有化合物の官能基ＡのＲの全てがアルキル基の場合であっても、被覆工程で水を存在させることによりＯＲ基が加水分解反応でＯＨ基に変換され、金属酸化物系微粒子表面のＯＨ基と脱水縮合反応により化学結合を形成することができる。その結果、フッ素含有化合物をフッ素含有基として金属酸化物系微粒子表面に強く固定することができる。
【００４７】
上記ポリマーは、片方の末端側に官能基Ａを有しても良いが、両末端側に官能基Ａを有していることがより好ましい。上記ポリマーの両末端側に官能基Ａが結合することにより、一部のポリマーにおいては両末端が金属酸化物系微粒子に結合してより強固な状態となる。また一部のポリマーにおいては、一方の末端が金属酸化物系微粒子と結合し、他端が他のポリマーの末端と結合して長鎖化する。そのため、金属酸化物系微粒子表面に占めるパーフルオロポリエーテルの面積が増加する結果、より高い撥水性及び撥油性を発現することが可能となる。
【００４８】
フッ素含有化合物を溶液として用いる際の溶媒としては、１）水、２）水溶性有機溶剤又は３）水と水溶性有機溶剤との混合溶媒を好適に用いることができる。水溶性有機溶剤としては、例えばメタノール、エタノール、２−プロパノール、プロピレングリコールモノメチルエーテル等のように水と混和する溶剤であれば特に制限されない。このように水系で反応させることにより、上記のようにより確実にシロキサン結合を形成させることが可能となる。この溶媒は、金属酸化物系微粒子の分散液の溶媒が１）水、２）水溶性有機溶剤又は３）水と水溶性有機溶剤との混合溶媒である場合は、それをフッ素含有化合物の溶解のためにも好適に利用できるので、フッ素含有化合物単体又はその溶液の形態のいずれでも当該分散液に混合することもできる。
【００４９】
フッ素含有化合物を溶媒に溶解させる場合、フッ素含有化合物の含有量（濃度）は、一般的には０．１〜８０重量％程度の範囲内とすることができるが、これに限定されない。従って、例えば０．１〜５０重量％程度としたり、あるいは０．５〜１０重量％程度の範囲内に設定することもできる。
【００５０】
金属酸化物系微粒子又はその分散液とフッ素含有化合物の溶液とを混合する場合、金属酸化物系微粒子と前記溶液との比率は、所望のフッ素含有化合物の被覆量に応じて適宜設定すれば良く、特に前記で示した被覆量となるように調整することが好ましい。
【００５１】
また、本発明では、特に両者を混合した後、その混合液を攪拌する工程をさらに含むことが好ましい。混合液を攪拌することにより、官能基Ａの一部又は全部が金属酸化物系微粒子表面の酸化皮膜の水酸基又はその金属酸化物系微粒子表面の官能基と十分に反応して化学結合を確実に形成させることが可能となる。
【００５２】
攪拌条件は、溶液中の多くを占める溶媒の沸点以下であれば、特に限定的ではない。例えば、攪拌温度は、通常３０〜８０℃程度とし、好ましくは４０〜７０℃とすれば良い。また、攪拌時間は、通常は１〜９６時間程度とし、好ましくは６〜８４時間とすれば良い。攪拌は、市販の攪拌装置等を用いて攪拌することができる。
【００５３】
攪拌が完了した後は、スラリーの形態で本発明粒子を得ることができる。このため、本発明粒子を所定の用途に用いる場合は、そのままスラリーの形態で使用することができる。また、前記スラリーに対して必要に応じて固液分離、洗浄等の処理を施した後、実質的に乾燥した粉末の形態で使用することもできる。前記粉末をさらに溶媒に分散させて得られた分散液の形態で使用することもできる。その他にも、前記スラリーを固液分離して得られたケーキを別の溶媒に分散させることによって得られた分散液の形態で使用することも可能である。  
【００５４】
３．フッ素含有複合粒子の使用
本発明粒子は、各種の物品に適用することにより、所望の撥水性及び／又は撥油性を付与することができる。本発明粒子は、粒子の形態であるため、様々な形態をとることができる。例えば、乾燥粉末、分散液（塗工液等）、成形体（塗膜等）等の形態をとり得る。
【００５５】
特に、本発明では、本発明粒子を含む塗膜を物品表面に形成することにより、その表面に撥水性及び／又は撥油性を効果的に付与することができる。塗膜の形成方法は、特に限定されず、例えば本発明粒子及び溶媒を含む分散液（例えば前記のようなスラリー等）を物品表面に塗布し、乾燥する工程を含む方法を採用することができる。分散液における本発明粒子の濃度は、例えば１〜８０重量％程度の範囲内で設定できるが、これに限定されない。溶媒は、前記で示した溶媒と同様にものを使用できる。塗布方法も、特に限定されず、例えばローラー、スプレー、刷毛、ドクターブレード、バーコート等の公知の塗布方法を採用すれば良い。また、塗布後に乾燥する場合の温度も、特に限定されず、塗膜が形成される物品の種類等に応じて適宜設定することができる。
【００５６】
塗膜を形成する対象（すなわち、撥水性及び撥油性を付与する対象）となる物品は、特に限定されない。その材質としては、例えば金属、プラスチックス、セラミックス、ゴム、繊維質材料（紙、不織布、織物等）、これらの複合材料等のいずれでも良い。また、対象となる物品は、最終製品のほか、半製品、部品又はこれらの原材料のいずれであっても良い。
【００５７】
物品の代表例としては、包装材料のほか、日用品（メガネ、雨具、鞄等）、建材（屋根、壁紙、床材、天井材、タイル、窓ガラス等）、食器、調理器具（鍋、ガスコンロの受け皿、油除けパネル、電磁調理器のトッププレート等）、台所用品、スポーツ用品、衣料品（帽子、靴、手袋、コート等）、構造物（建築物の壁、橋、塔等）、輸送機器（車、バイク、電車、船等のボディ外面）、化粧品、医薬品、玩具、鑑識用冶具等（あるいはこれらの製造のため）に幅広く適用することができる。
【００５８】
本発明では、特に包装材料が好適である。包装材料においても、製品（完成品）及びその原材料との双方を包含する。例えば、容器の蓋をはじめ、成形容器、包み紙、トレー、チューブ、袋体（パウチ等）等を挙げることができる。また、包装材料を製造するための原材料としては、例えば基材及びヒートシール層を含む積層体（特に成形前の積層体）等を挙げることができる。すなわち、少なくとも本発明粒子による撥水・撥油性塗膜、ヒートシール層及び基材層を順に含む包装材料をその原材料として例示することができる。
【００５９】
本発明粒子を含む塗膜を有する積層体の断面の模式図を図１（ａ）に示す。図１（ａ）に示すように、積層体１は基材１０の表面に本発明粒子２６が塗膜の形態で積層されている。さらに、本発明粒子２６の断面の模式図を図１（ｂ）に示す。図１（ｂ）に示すように、フッ素含有化合物が被覆された金属酸化物系微粒子２６は金属酸化物系微粒子２７の表面をフッ素含有化合物２８が被覆している。なお、図１では構造をわかりやすく模式的に図示したものであり、各構成の大きさ、個数等は必ずしも実際の積層体を再現するものではない。
【実施例】
【００６０】
以下に実施例及び比較例を示し、本発明の特徴をより具体的に説明する。ただし、本発明の範囲は、実施例に限定されない。
【００６１】
実施例１
ＢＥＴ値が１００ｍ２／ｇのアルミナ微粒子２．４ｇ（日本アエロジル社、ＡＥＲＯＸＩＤＥ  ＡｌｕＣ、平均一次粒子径＝１３ｎｍ）をエタノール系溶剤（ゴードー社製ＧＳアルコＥＰ−７）６７．４ｇに分散させた。次いで、これに酢酸０．３２ｇ及び純水８．０ｇを加え、ガラス棒で３分間攪拌し、分散液を調製した。
続いて、下記式（３）に示すパーフルオロポリエーテルシラン（ｐ＋ｑの平均は１４であり、数平均分子量は２０００、ｋは３、Ｒはエチル基を示す。）（製品名「フルオロリンクＳ１０」ソルベイスペシャルティポリマーズジャパン社製）０．９６ｇを前記の分散液と混合し、ガラス棒で３分間攪拌した。
（ＲＯ）３Ｓｉ−（ＣＨ２）ｋ−ＮＨＣ（＝Ｏ）−ＣＦ２−Ｏ−（ＣＦ２Ｏ）ｐ−（ＣＦ２ＣＦ２Ｏ）ｑ−ＣＦ２−Ｃ（＝Ｏ）ＮＨ−（ＣＨ２）ｋ−Ｓｉ（ＯＲ）３      ・・・（３）
このようにして得られた混合スラリーを６０℃の条件下で１日間攪拌し、フッ素含有複合粒子（フッ素含有量Ｆ＝１．１ｍｇ／ｍ２）を含むコート液を得た。
次に、得られたコート液を用いて塗膜を形成した。得られたコート液の濃度が３．５〜４．０ｗｔ％になるようにエタノール系溶剤（ゴードー社製ＧＳアルコＥＰ−７）でコート液を希釈した後、バーコーター＃２８を用いて市販のスライドガラス（松浪硝子工業製（ＭＩＣＲＯ  ＳＬＩＤＥ  ＧＬＡＳＳ  Ｓ９２１３））の表面に塗工した。その後、１０５℃のオーブン中で３０分間加熱乾燥させてエタノールを主成分とする溶液を蒸発させた。このようにして、スライドガラス表面がフッ素含有複合粒子で被覆されたサンプルを作製した。
【００６２】
実施例２
ＢＥＴ値が５０ｍ２／ｇのチタニア微粒子２．４ｇ（日本アエロジル社、ＡＥＲＯＸＩＤＥ  Ｐ２５、平均一次粒子径＝２１ｎｍ）を、エタノール系溶剤（ゴードー社製ＧＳアルコＥＰ−７）６７．４ｇに分散させた。次いで、これに酢酸０．３２ｇ及び純水８．０ｇを加え、ガラス棒で３分間攪拌し、分散液を調製した。
続いて、下記式（３）に示すパーフルオロポリエーテルシラン（ｐ＋ｑの平均は１４であり、数平均分子量は２０００、ｋは３、Ｒはエチル基を示す。）（製品名「フルオロリンクＳ１０」ソルベイスペシャルティポリマーズジャパン社製）０．４８ｇを前記の分散液と混合し、ガラス棒で３分間攪拌した。
（ＲＯ）３Ｓｉ−（ＣＨ２）ｋ−ＮＨＣ（＝Ｏ）−ＣＦ２−Ｏ−（ＣＦ２Ｏ）ｐ−（ＣＦ２ＣＦ２Ｏ）ｑ−ＣＦ２−Ｃ（＝Ｏ）ＮＨ−（ＣＨ２）ｋ−Ｓｉ（ＯＲ）３      ・・・（３）
このようにして得られた混合スラリーを６０℃の条件下で１日間攪拌し、フッ素含有複合粒子（フッ素含有量Ｆ＝１．１ｍｇ／ｍ２）を含むコート液を得た。得られたコート液を用いて、実施例１と同様にスライドガラス表面がフッ素含有複合粒子で被覆されたサンプルを作製した。
【００６３】
実施例３
ＢＥＴ値が４８ｍ２／ｇの酸化鉄（III）（Ｆｅ２Ｏ３）微粒子２．４ｇ（ＴＥＣＮＡＮ社、ＴＥＣＮＡＰＯＷ−ＦＥ２Ｏ３、平均一次粒子径＝１０〜２０ｎｍ）を、エタノール系溶剤（ゴードー社製ＧＳアルコＥＰ−７）６７．４ｇに分散させた。次いで、これに酢酸０．３２ｇ及び純水８．０ｇを加え、ガラス棒で３分間攪拌し、分散液を調製した。
続いて、下記式（３）に示すパーフルオロポリエーテルシラン（ｐ＋ｑの平均は１４であり、数平均分子量は２０００、ｋは３、Ｒはエチル基を示す。）（製品名「フルオロリンクＳ１０」ソルベイスペシャルティポリマーズジャパン社製）０．４６ｇを前記の分散液と混合し、ガラス棒で３分間攪拌した。
（ＲＯ）３Ｓｉ−（ＣＨ２）ｋ−ＮＨＣ（＝Ｏ）−ＣＦ２−Ｏ−（ＣＦ２Ｏ）ｐ−（ＣＦ２ＣＦ２Ｏ）ｑ−ＣＦ２−Ｃ（＝Ｏ）ＮＨ−（ＣＨ２）ｋ−Ｓｉ（ＯＲ）３      ・・・（３）  
このようにして得られた混合スラリーを６０℃の条件下で１日間攪拌し、フッ素含複合粒子（フッ素含有量Ｆ＝１．１ｍｇ／ｍ２）を含むコート液を得た。得られたコート液を用いて、実施例１と同様にスライドガラス表面がフッ素含有複合粒子で被覆されたサンプルを作製した。
【００６４】
実施例４
ＢＥＴ値が６１ｍ２／ｇの酸化ジルコニウム（ＺｒＯ２）微粒子２．４ｇ （ＴＥＣＮＡＮ社、ＴＥＣＮＡＰＯＷ−ＺＲＯ２、平均一次粒子径＝１０−１５ｎｍ）を、エタノール系溶剤（ゴードー社製ＧＳアルコＥＰ−７）６７．４ｇに分散させた。次いで、これに酢酸２．１ｇ及び純水８．０ｇを加え、ガラス棒で３分間攪拌し、分散液を調製した。
続いて、下記式（３）に示すパーフルオロポリエーテルシラン（ｐ＋ｑの平均は１４であり、数平均分子量は２０００、ｋは３、Ｒはエチル基を示す。）（製品名「フルオロリンクＳ１０」ソルベイスペシャルティポリマーズジャパン社製）０．５８ｇを前記の分散液と混合し、ガラス棒で３分間攪拌した。
（ＲＯ）３Ｓｉ−（ＣＨ２）ｋ−ＮＨＣ（＝Ｏ）−ＣＦ２−Ｏ−（ＣＦ２Ｏ）ｐ−（ＣＦ２ＣＦ２Ｏ）ｑ−ＣＦ２−Ｃ（＝Ｏ）ＮＨ−（ＣＨ２）ｋ−Ｓｉ（ＯＲ）３      ・・・（３）
このようにして得られた混合スラリーを６０℃の条件下で１日間攪拌し、フッ素含有複合粒子（フッ素含有量Ｆ＝１．１ｍｇ／ｍ２）を含むコート液を得た。得られたコート液を用いて、実施例１と同様にスライドガラス表面がフッ素含有複合粒子で被覆されたサンプルを作製した。
【００６５】
実施例５
ＢＥＴ値が２００ｍ２／ｇの親水性シリカ微粒子２．４ｇ （日本アエロジル社、ＡＥＲＯＳＩＬ２００、平均一次粒子径＝１２ｎｍ）を、エタノール系溶剤（ゴードー社製ＧＳアルコＥＰ−７）６７．４ｇに分散させた。次いで、これに酢酸０．３２ｇ及び純水８．０ｇを加え、ガラス棒で３分間攪拌し、分散液を調製した。
続いて、下記式（３）に示すパーフルオロポリエーテルシラン（ｐ＋ｑの平均は１４であり、数平均分子量は２０００、ｋは３、Ｒはエチル基を示す。）（製品名「フルオロリンクＳ１０」ソルベイスペシャルティポリマーズジャパン社製）１．９ｇを前記の分散液と混合し、ガラス棒で３分間攪拌した。
（ＲＯ）３Ｓｉ−（ＣＨ２）ｋ−ＮＨＣ（＝Ｏ）−ＣＦ２−Ｏ−（ＣＦ２Ｏ）ｐ−（ＣＦ２ＣＦ２Ｏ）ｑ−ＣＦ２−Ｃ（＝Ｏ）ＮＨ−（ＣＨ２）ｋ−Ｓｉ（ＯＲ）３      ・・・（３）
このようにして得られた混合スラリーを６０℃の条件下で１日間攪拌し、フッ素含有複合粒子（フッ素含有量Ｆ＝１．１ｍｇ／ｍ２）を含むコート液を得た。得られたコート液を用いて、実施例１と同様にスライドガラス表面がフッ素含有複合粒子で被覆されたサンプルを作製した。
【００６６】
比較例１
シリカ微粒子（製品名「ＡＥＲＯＳＩＬ２００」日本アエロジル（株）製、ＢＥＴ比表面積：２００ｍ２／ｇ、平均一次粒子径１２ｎｍ）５ｇを反応槽に入れ、窒素ガス雰囲気下で攪拌しながら市販の表面処理剤５００ｇをスプレーし、次いで２００℃で３０分間攪拌した後、冷却した。これによりフッ素含有複合粒子（フッ素含有量Ｆ＝０．４ｍｇ／ｍ２）を得た。
なお、前記の表面処理剤として、ポリフルオロオクチルメタクリレート、２−Ｎ，Ｎ−ジエチルアミノエチルメタクリレート、２−ヒドロキシエチルメタクリレート及び２，２’−エチレンジオキシジエチルジメタクリレートのコポリマーの水分散液（固形分濃度：２０重量％）を用いた。
この表面改質シリカ系微粒子をエタノール１００ｍｌに分散させてコート液を調製した。得られたコート液を用いて実施例１と同様にしてスライドガラス表面がフッ素含有複合粒子で被覆されたサンプルを作製した。
【００６７】
比較例２
ＣＦ３（ＣＦ２）３（ＣＨ２）２ＯＨ（製品名「ＦＡ−４」ユニマテック（株）製）０．２５ｇを３０ｍｌのメタノール中に加えて溶解させ、その溶液中にシリカゾル（製品名「メタノールシリカゾル；３０重量％ナノシリカ含有」日産化学（株）製）１．６７ｇ及びテトラエトキシシラン（製品名「Ｄｙｎａｓｙｌａｎ Ａ」エボニックジャパン（株）製）０．２５ｍｌを加え、マグネチックスターラで攪拌しながら、２５重量％アンモニア水０．２５ｍｌを加え、５時間反応を行った。 反応終了後、エバポレータを用いて減圧下でメタノール及びアンモニア水を除去し、得られた粉末を約２０ｍｌのメタノール中で一夜再分散させた。その翌日に遠沈管を用いて遠心分離し、上澄みを捨て、新たなメタノールを加え、リンス作業を行った。このリンス作業を３回行った後、遠沈管の口をアルミニウムホイルで覆い、７０℃のオーブン中に一夜入れた。その翌日５０℃の真空乾燥機に一夜入れて乾燥し、白色粉末を得た。含フッ素ナノシリカコンポジット粒子５．０ｇにエタノール系溶剤（ゴードー社製ＧＳアルコＥＰ−７）９５．０ｇに分散させてコート液を調製した。得られたコート液を用いて実施例１と同様にしてサンプルを作製した。
【００６８】
試験例１
各実施例及び比較例で得られたサンプルについて２５℃における滑落角を測定した。その結果を表１に示す。
滑落角の測定法としては図２に示す装置を用いた。図２（ａ）に示すように、電動ラボジャッキ３０(オートラボジャッキ ＡＬＪ２００−Ｈ、アズワン社製)と、土台２０を設置し、電動ラボジャッキ３０と土台２０に跨るように、３０ｃｍ×７０ｃｍ×３ｍｍのガラス製の板３６を載せ、さらに板３６にはデジタル角度計３８（デジタル角度計ミニ ＤＰＭ−１、東栄工業社製）を載せた。このとき、デジタル角度計３８の電源を入れ、板３６が水平（傾き０°）となるように電動ラボジャッキ３０の昇降高さを調整した。なお、板３６が水平方向に動かないように市販のテープで板３６の土台２０と接する側の辺３２と土台２０とを固定した。一方で、板３６の電動ラボジャッキ３０によって支えられている側は固定しないこととした。
これにより、図２（ｂ）に示すように、電動ラボジャッキ３０をジャッキアップした場合に、板３６は電動ラボジャッキ３０の上端部３４と常に接しながら擦動して板３６が傾斜する。土台２０と固定した板３６の一方の辺３２と、電動ラボジャッキ３０の上端部３４との距離Ｙを５０ｃｍとした。
次いで、板３６に実施例及び比較例で得られた積層体１をコート液が塗布され微粒子が積層した面を上にして設置した。積層体１の四隅に市販のテープを貼り、板３６に固定した。
測定したい角度にジャッキアップして固定し、マイクロピペット（ｐｉｐｅｔｍａｎ  Ｐ２０、ＧＩＬＳＯＮ社製）にマイクロピペットチップ４０（アイビスピペットチップ、アイビス社製）を装着し、試料４２を１０μｌ量り取り、積層体１上に静かに滴下し、試料４２の液滴が滑落又は転落するかを観察した。ここに、試料４２としては、純水、オレイン酸（ＮＡＡ−３４、日油社製、含有量：脂肪酸として９８質量％以上）及び食用のオリーブオイル（ＡＪＩＮＯＭＯＴＯ  オリーブオイル）をそれぞれ用いた。固定した角度で転がらなければ、ジャッキアップして固定し、再度滴下して滑落又は転落するかを観察した。
各実施例及び比較例において、それぞれ試料毎に５回測定し、平均の滑落角を求めた。なお、板３６を４５度まで傾斜させても試料の一部又は全部が積層体１に付着したまま転がらなかったものは、４５度でジャッキアップを止めた。
【００６９】
【表１】
2020117670.tif 000003
【００７０】
表１からも明らかなように、水の滑落角については実施例１〜５及び比較例１ともに非常に小さい滑落角を示したが、オレイン酸とオリーブオイルの滑落角に至っては実施例１〜５の方が比較例１よりも小さな滑落角を示した。また、ヘキサデカンでの滑落性においても、比較例１よりも、実施例１〜５の方が高い撥油性を示した。このように、本発明のフッ素含有複合粒子は、オリーブオイル等のような特定の油成分のほか、オレイン酸等のような高級脂肪酸に対しても、加えてヘキサデカンのような飽和炭化水素に対しても、高い撥油性を発揮できることがわかる。
【図１】
2020117670.tif 000004
【図２】
2020117670.tif 000005